АРМАТУРА КОМПОЗИТНАЯ (ВАРИАНТЫ)

Полезная модель относится к строительству, а именно к композитной арматуре, которая применяется в строительных конструкциях: для армирования монолитных бетонных и сборных зданий; для использования в конструктивных элементах зданий в виде отдельных стержней; для изготовления термоизоляционных стеновых панелей; для армирования бетонных изделий (плиты, фундаменты), работающих на упругом основании; для армирования грунта оснований зданий и сооружений, в том числе оснований автомагистралей и дорог; для армирования асфальтобетонного покрытия дорог; для анкеровки в грунте подпорных стен и сооружений.
Известен арматурный элемент, содержащий стержень из высокопрочного полимерного материала и обмотку с уступами (Фролов В. П. Стеклопластиковая арматура и стеклобетонные конструкции. М., Стройиздат, 1980, с.20-27).
Недостатком такого арматурного элемента является низкая степень сцепления с бетоном.
Известна арматура cтеклопластиковая по патенту RU 2194135 (опубл. 10.12.2002), содержащая несущий стержень из высокопрочного полимерного материала и обмотку с уступами, которые выполнены в виде жгута нитей, пропитанных связующим и спирально нанесенных с натягом, равным 1/2-1/10 диаметра вдавливания жгута в поверхность несущего стержня, причем диаметр навивки жгута составляет до 2d, где d - диаметр несущего стержня, при этом стержень может быть снабжен вторым жгутом нитей с противоположным направлением навивки первому, а также может быть выполнен со спиральными канавками, чередующимися с уступами.
Недостатком такой арматуры является низкая степень сцепления с бетоном.
Известна арматура cтеклопластиковая по патенту на ПМ RU 77310 (опубл. 20.10.2008), содержащая несущий стержень из высокопрочного полимерного материала и обмотку, выполненную жгутами или обмоточной лентой одного или противоположного направления навивки, причем соотношение площадей обмоточного жгута и обмоточной ленты находится в пределах от 1 до 150.
Недостатком такой арматуры является низкая степень сцепления с бетоном.
Для достижения указанного технического результата в арматуре композитной, содержащей несущий стержень из высокопрочного полимерного материала и обмотку жгутами и лентами нитей; и жгутами; лентами, рельеф поверхности которого создан обмоткой одного или противоположного направления, причем рельеф поверхности
стержня создан обмоточными жгутами и лентами нитей; жгутами; лентами нитей многозаходной навивки различных площадей сечений и шагов, причем, шаг многозаходной навивки равен сумме шагов различных заходов навивки, а соотношение площадей сечений обмоточных жгутов и лент находятся в пределах от 1,01 до 250.
Арматура содержит несущий стержень из высокопрочного полимерного материала и обмотку:
По 1 варианту жгутами и лентами нитей, рельеф поверхности которого создан обмоткой противоположного направления причем рельеф поверхности стержня создан обмоточными жгутами и лентами нитей многозаходной навивки.
По 2 варианту жгутами и лентами нитей, рельеф поверхности которого создан обмоткой одного направления рельеф поверхности стержня создан обмоточными жгутами и лентами нитей многозаходной навивки.
По 3 варианту лентами нитей, рельеф поверхности которого создан обмоткой противоположного направления рельеф поверхности стержня создан обмоточными лентами нитей многозаходной навивки.
По 4 варианту лентами нитей, рельеф поверхности которого создан обмоткой одного направления рельеф поверхности стержня создан обмоточными лентами нитей многозаходной навивки.
По 5 варианту обмотку жгутами нитей, рельеф поверхности которого создан обмоткой противоположного направления рельеф поверхности стержня создан обмоточными жгутами нитей многозаходной навивки.
По 6 варианту жгутами нитей, рельеф поверхности которого создан обмоткой одного направления рельеф поверхности стержня создан обмоточными жгутами нитей многозаходной навивки.
Благодаря наличию этих признаков создан новый вид композитной арматуры. имеющей повышенное сцепление с бетоном.
Арматуру композитную изготавливают методом продольной протяжки волокон несущего стержня со спиральной многозаходной намоткой уступов различной величины из высокопрочного полимерного материала (стеклянных, базальтовых, углеродных и других волокон), пропитанных эпоксидным компаундом на основе смолы ЭД-20 с отвердителем. После отверждения полученный стержень разрезают на отрезки необходимой длины. Способ получения арматуры прост, технологичен, не требует разработки специального оборудования и не требует дополнительных капитальных затрат.
Полезная модель поясняется чертежами.
На фиг.1 изображена 4-х заходная композитная арматура с рельефом поверхности, созданным обмоточными жгутами и лентами нитей противоположного направления навивки.
На фиг.2 изображена 4-х заходная композитная арматура с рельефом поверхности, созданным обмоточными жгутами и лентами нитей одного направления навивки.
На фиг.3 изображена 4-х заходная композитная арматура с рельефом поверхности, созданным обмоточными лентами нитей противоположного направления навивки.
На фиг.4 изображена 4-х заходная композитная арматура с рельефом поверхности, созданным обмоточными лентами нитей одного направления навивки.
На фиг.5 изображена 4-х заходная композитная арматура с рельефом поверхности, созданным обмоточными жгутами нитей противоположного направления навивки.
На фиг.6 изображена 4-х заходная композитная арматура с рельефом поверхности, созданным обмоточными жгутами нитей одного направления навивки.
В арматуре, изображенной на фиг.1, рельеф поверхности стержня создан обмоточными жгутами и лентами противоположного направления навивки.
Арматура композитная содержит несущий стержень 1 (Фиг.1) из высокопрочного полимерного материала (например, стекловолокно, базальтовое волокно) и спиральные обмотки противоположных направлений, выполненные из таких же волокон и пропитанные эпоксидным компаундом. Обмотки 2, 3, 4, 5 одновременно нанесены на стержень 1, т.е. выполнены многозаходными. Параметры жгутов и лент этих обмоток и шаг нанесения различны. Обмотки 6, 7, 8, 9 также выполнены многозаходными, но противоположного направления навивки. Параметры лент этих обмоток и шаг нанесения также различны.
В арматуре, изображенной на фиг.2, рельеф поверхности стержня создан обмоточными жгутами и лентами одного направления навивки. Обмотка 10 выполнена из жгута, а обмотки 11, 12, 13 выполнены из лент. Параметры лент и шаг их нанесения различны.
В арматуре, изображенной на фиг.3, рельеф поверхности стержня создан обмоточными лентами противоположного направления навивки. Обмотки 14, 15, 16, 17 одного направления, и обмотки 18, 19, 20, 21 противоположного направления навивки выполнены из лент нитей разного размера и нанесены с разным шагом.
В арматуре, изображенной на фиг.4, рельеф поверхности стержня создан обмоточными лентами одного направления навивки. Обмотки 22, 23, 24, 25 выполнены из лент нитей разных размеров и нанесены с различным шагом.
В арматуре, изображенной на фиг.5, рельеф поверхности стержня создан обмоточными жгутами противоположного направления навивки. Обмотки 26, 27, 28, 29 одного направления, и обмотки 30, 31, 32, 33 противоположного направления навивки выполнены из жгутов нитей разного размера и нанесены с разным шагом.
В арматуре, изображенной на фиг.6, рельеф поверхности стержня создан обмоточными жгутами одного направления навивки. Обмотки 34, 35, 36, 37 выполнены из жгутов нитей разного размера и нанесены с разным шагом.
max
min
Были проведены сравнительные испытания по определению сцепления с бетоном базальтопластиковой арматуры с наружным диаметром 8 мм при различных вариантах рельефности. Диапазон применимости вариантов выполнения рельефности определяется по соотношению площадей сечений обмоток - коэффициенту «К». K=F/F, где:
max
F - максимальная площадь сечения обмоточного жгута или ленты;
min
F - минимальная площадь сечения обмоточного жгута или ленты.
Сцепление с бетоном определялось по усилиям выдергивания вариантов исполнения арматуры из цементно-песчаных заливок марки M 100 при длине заливки 100 мм. В таблице приведены удельные значения усилия выдергивания (сцепления) на единицу длины арматуры А=н/мм.
В первом варианте исполнения арматура по прототипу имела однозаходную обмотку из базальтового жгута диаметром 3 мм с шагом 1=15 мм, величина А=62 н/мм.
2
2
Во втором варианте исполнения арматуры обмотка выполнена 4-х заходной из жгутов и лент противоположного направления навивки. Жгут диаметром 2,5 мм, площадь сечения жгута - 4,9 мм. Лента (0,5×10) мм, площадь сечения 5 мм, А=78 н/мм, К=1,02.
2
2
В третьем варианте исполнения арматуры обмотка выполнена 4-х заходной из жгутов и лент одного направления навивки. Жгут диаметром 3 мм, площадь сечения 7,065 мм, лента (0,1×3) мм, площадь сечения 0,3 мм, А=84 н/мм, К=23,5.
2
2
В четвертом варианте исполнения арматуры обмотка выполнена 4-х заходной из лент противоположного направления навивки. Лента (0,5×10) мм, площадь сечения 5 мм, (0,1×3) мм, площадь сечения 0,3 мм, А=80 н/мм, К=16,6.
2
2
В пятом варианте исполнения арматура выполнена 4-х заходной из лент одного направления навивки. Ленты (3×10)мм, площадь сечения 30 мм, (0,1×3), площадь сечения 0,3 мм, А=88н/мм, К=100.
2
2
В шестом варианте исполнения арматура выполнена 4-х заходной из жгутов противоположного направления навивки. Жгут диаметром 3 мм, площадь сечения 7,065 мм, жгут диаметром 0,2 мм, площадь сечения 0,031 мм, А=92 н/мм, К=227,9.
2
2
В седьмом варианте исполнения арматура выполнена 4-х заходной из жгутов одного направления навивки. Жгут диаметром 3 мм, площадь сечения 7,065 мм, жгут диаметром 0,18 мм, площадь сечения 0,025 мм, К=282,6, Обрыв обмоточной нити. Результаты испытаний приведены в таблице:
пример
К
А
примечание
1
-
62
2
1,02
78
Превышение диаметра арматуры сверх допуска
3
23,5
84
4
16,6
80
5
100
88
6
227,9
92
7
282,6
-
Обрыв обмоточной нити
Диапазон применимости арматуры по соотношению площадей сечения «К» спиральных обмоток находится в пределах от 1,02 до 227,9.
При К<1,02 значительно повышается наружный диаметр арматуры в местах пересечения обмоток противоположных направлений.
При К>227,9 тонкий обмоточный жгут из-за малой прочности рвется в нитетракте обмотчика.
Предлагаемая арматура композитная с переменной величиной винтовых выступов, образованных многозаходной навивкой обмоточных жгутов, лент в разных комбинациях площадей сечений и шагов намотки одного и противоположных направлений повышает сцепление арматуры с бетоном, что, в свою очередь, повышает несущую способность строительных конструкций.